ЗАМАЗКА
PUTTY

Изобретение касается составов замазок для остекления металлических переплетов.
Известна замазка, содержащая, мас.%: портландцемент 50,0; известь-пушенка 25,0; мелкий кварцевый песок 25,0; вода в количестве, необходимом до придания замазке рабочей консистенции [1].
Задача изобретения состоит в уменьшении расхода вяжущего в составе замазки.
Технический результат достигается тем, что замазка, содержащая портландцемент, известь-пушенку, мелкий кварцевый песок, воду, дополнительно включает нарезанное на отрезки 5-10 мм стекловолокно при следующем соотношении компонентов, мас.%: портландцемент 21,0-30,0; известь-пушенка 7,0-10,0; вода 21,0-30,0; мелкий кварцевый песок 36,5-40,0; нарезанное на отрезки 5-10 мм стекловолокно 2,0-2,5.
В таблице приведены составы замазки.
Таблица
Компоненты
Состав, мас.%:
1
2
Пopтландцемет
30,0
25,5
21,0
Известь-пушенка
10,0
8,5
7,0
Вода
21,0
25,5
30,0
Мелкий кварцевый песок
36,5
38,2
40,0
Нарезанное на отрезки 5-10 мм стекловолокно
2,5
2,3
2,0
Для приготовления замазки портландцемент перемешивают с известью-пушенкой и мелким кварцевым песком, затем добавляют воду и нарезанное на отрезки 5-10 мм стекловолокно. Все компоненты перемешивают. Полученную замазку используют по назначению.
Источник информации
1. Покровский Л.А. Заменители в малярных и стекольных работах. -М.: Главспеццветмет, 1948. - С.29.